(57)【要約】【課題】建築現場における既設の板状無機質建材の壁面に対し、安定した斑点模様を付する簡便な塗装方法を提供する。【解決手段】複数の板状無機質建材が並設され、当該板状無機質建材間の目地部にはシーリング材または乾式目地材が充填されてなる壁面に対し、下塗材を塗装した後、透明被膜を形成する分散媒中に、平均粒子径０．２ｍｍ以上の斑点模様形成用着色粒子、及び当該斑点模様形成用着色粒子よりも平均粒子径が小さい背景色形成用着色粒子が分散されてなり、当該斑点模様形成用着色粒子と当該背景色形成用着色粒子との重量比は１：２〜１：２００であり、当該背景色形成用着色粒子は、当該斑点模様形成用着色粒子とは異色である上塗材を塗装する。【選択図】なし【特許請求の範囲】
【請求項１】
複数の板状無機質建材が並設され、当該板状無機質建材間の目地部にはシーリング材または乾式目地材が充填されてなる壁面の塗装方法であって、
当該壁面に対し、下塗材を塗装した後、
透明被膜を形成する分散媒中に、平均粒子径０．２ｍｍ以上の斑点模様形成用着色粒子、及び当該斑点模様形成用着色粒子よりも平均粒子径が小さい背景色形成用着色粒子が分散されてなり、
当該斑点模様形成用着色粒子と当該背景色形成用着色粒子との重量比は１：２〜１：２００であり、
当該背景色形成用着色粒子は、当該斑点模様形成用着色粒子とは異色である上塗材を塗装することを特徴とする塗装方法。
【請求項２】
前記下塗材として、外層がガラス転移温度２０〜１００℃のカルボキシル基含有アクリル樹脂であって、内層に環状シロキサン化合物に由来するシリコーン樹脂及びガラス転移温度−６０〜２０℃のアクリル樹脂を含む多層構造型合成樹脂エマルションを結合材とする下塗材を用いることを特徴とする請求項１記載の塗装方法。
【発明の詳細な説明】
【技術分野】
【０００１】
本発明は、複数の板状無機質建材で構成された壁面の改装に適した塗装方法に関するものである。
【背景技術】
【０００２】
従来、建築物の壁面を構成する材料として、サイディングボード、ＡＬＣ板等の板状無機質建材が汎用的に使用されている。このような板状無機質建材においては、その意匠性を高めるため、塗装によって建材表面に種々の凹凸模様を付する手法や、斑点模様を付する手法等が採用されている。このうち、建材表面に斑点模様を付する場合は、建材間の目地部に充填するシーリング材や乾式目地材にも同様の斑点模様を付することで、全体的な意匠性を高めることができる。例えば特許文献１には、板状無機質建材間の目地部に充填する乾式目地材として、その加飾面に板状無機質建材と同様の模様、色合の塗膜を形成させたものが記載されている。
【０００３】
特許文献１のような乾式目地材を使用すれば、施工初期段階では統一性のある仕上り感を確保することができる。しかし、太陽光、風雨等に長期間曝露された後においては、板状無機質建材表面と目地部との劣化状態に差異が生じ、両者の境界が目立つようになり、初期の仕上り感は損われてしまう。このような壁面に対しては、再度斑点模様を形成することが求められる。
【０００４】
板状無機質建材の表面に塗装によって斑点模様を付する手法としては、特許文献２〜４等に記載のものが挙げられる。ところが、これらの手法は、いずれも工場内での塗装方法に関するものであり、着色塗料を機械的に制御しながらスパッタ塗装することにより斑点模様を付しているものである。建築現場で壁材として設置された板状無機質建材に対して、これら特許文献の手法を適用しようとしても、安定した斑点模様を得ることは難しく、実用性に欠くのが現状である。
【０００５】
【特許文献１】特開平８−６０７５５号公報
【特許文献２】特開平３−１８６３８１号公報
【特許文献３】特開平７−２３２１２７号公報
【特許文献４】特開２０００−７０８４０号公報
【発明の開示】
【発明が解決しようとする課題】
【０００６】
本発明は、上述のような問題点に鑑みなされたものであり、建築現場における既設の板状無機質建材の壁面に対し、安定した斑点模様を付する簡便な塗装方法を提供することを目的とするものである。
【課題を解決するための手段】
【０００７】
本発明者は、上記目的を達成するため鋭意検討を行った結果、複数の板状無機質建材が並設され、その目地部にはシーリング材または乾式目地材が充填されてなる壁面に対し、下塗材を塗装した後、特定の上塗材を塗装する方法に想到し、本発明を完成させるに到った。
【０００８】
すなわち、本発明は以下の特徴を有するものである。
【０００９】
１．複数の板状無機質建材が並設され、当該板状無機質建材間の目地部にはシーリング材または乾式目地材が充填されてなる壁面の塗装方法であって、
当該壁面に対し、下塗材を塗装した後、
透明被膜を形成する分散媒中に、平均粒子径０．２ｍｍ以上の斑点模様形成用着色粒子、及び当該斑点模様形成用着色粒子よりも平均粒子径が小さい背景色形成用着色粒子が分散されてなり、
当該斑点模様形成用着色粒子と当該背景色形成用着色粒子との重量比は１：２〜１：２００であり、
当該背景色形成用着色粒子は、当該斑点模様形成用着色粒子とは異色である上塗材を塗装することを特徴とする塗装方法。
２．前記下塗材として、外層がガラス転移温度２０〜１００℃のカルボキシル基含有アクリル樹脂であって、内層に環状シロキサン化合物に由来するシリコーン樹脂及びガラス転移温度−６０〜２０℃のアクリル樹脂を含む多層構造型合成樹脂エマルションを結合材とする下塗材を用いることを特徴とする１．記載の塗装方法。
【発明の効果】
【００１０】
本発明によれば、建築現場における既設の板状無機質建材の壁面に対し、安定した斑点模様を形成することができ、美観性の高い仕上りを簡便に得ることができる。
【発明を実施するための最良の形態】
【００１１】
以下、本発明を実施するための最良の形態について説明する。
【００１２】
本発明で塗装対象となる被塗面は、板状無機質建材が複数並設され、当該板状無機質建材間の目地部にはシーリング材または乾式目地材が充填された壁面である。
このうち、板状無機質建材としては、例えば、セメントボード、押出成形板、ＰＣ板、ＡＬＣ板、繊維強化セメント板、金属系サイディングボード、窯業系サイディングボード、セラミック板等が挙げられる。これら板状無機質建材は、種々の凹凸模様による立体的な意匠性を有するものであってもよい。
このような板状無機質建材の表面には、通常、基材の保護等を目的として何らか塗膜が形成されているが、このような塗膜は、太陽光、降雨等の影響により、経時的に劣化が進行してしまう。本発明は、このように経時的に劣化した塗膜（旧塗膜）を有する板状無機質建材で構成された壁面の改装に適している。
【００１３】
シーリング材としては一般的なものが使用可能であり、例えば、シリコーン系シーリング材、変性シリコーン系シーリング材、ポリサルファイド系シーリング材、変性ポリサルファイド系シーリング材、アクリルウレタン系シーリング材、ポリウレタン系シーリング材、ＳＢＲ系シーリング材、ブチルゴム系シーリング材等が挙げられる。シーリング材の充填方法は、特に限定されず、例えば、ガンやへら等による公知の方法を採用することができる。
【００１４】
シーリング材の充填前には、予めバックアップ材充填やプライマー塗付等の処理を行っておいてもよい。バックアップ材としては、例えば、発泡ポリエチレン系バックアップ材等を使用することができる。プライマーとしては、例えば、合成ゴム系プライマー、アクリル系プライマー、ウレタン系プライマー、エポキシ系プライマー、シリコーンレジン系プライマー、シラン系プライマー等を使用することができる。
【００１５】
一方、乾式目地材としては、板状無機質建材間の目地部に充填可能なものであればよく、例えば図１に示す形状のもの等が使用できる。図１において、乾式目地材Ａは、幹部１の両側にひれ部２、３を有している。幹部１及びひれ部２、３を構成する材料としては、塩素化ポリエチレン、ＥＰＤＭ（エチレン−プロピレン−ジエン−ターポリマー）等の合成ゴムが好適である。図１では２対のひれ部を有する乾式目地材を示したが、本発明においては、１対のひれ部からなるもの、あるいは３対以上のひれ部を有するもの等も使用することができる。
【００１６】
乾式目地材を目地部にはめ込むと、ひれ部２、３がつっぱった状態となり、その弾性力によって目地材自体が固定化され、防水効果が発現される。このような乾式目地材を使用する方法では、シーリング材を使用する方法に比べ、作業工程の簡略化や短縮化、品質の安定化等を図ることができる。
【００１７】
本発明では、まず、上述の板状無機質建材で構成された壁面に下塗材を塗装する。この下塗材は、結合材を必須成分として含み、必要に応じ、着色顔料その他の添加剤を含むものである。このうち、結合材としては、例えば、水溶性樹脂、水分散性樹脂（樹脂エマルション）、溶剤可溶形樹脂、無溶剤形樹脂、非水分散形樹脂、粉末樹脂等の各種結合材、あるいはこれらを複合化した結合材等を使用することができる。これらは架橋反応性を有するものであってもよい。また、結合材の形態は特に限定されず、１液型、２液型のいずれであってもよい。本発明では特に、水溶性樹脂及び／または水分散性樹脂が好適に用いられる。使用可能な樹脂の種類としては、例えば、酢酸ビニル樹脂、塩化ビニル樹脂、エポキシ樹脂、シリコーン樹脂、アクリル樹脂、ウレタン樹脂、アクリルシリコン樹脂等、あるいはこれらの複合系等を挙げることができる。
【００１８】
下塗材における結合材としては、特に、外層がガラス転移温度２０〜１００℃のカルボキシル基含有アクリル樹脂であって、内層に環状シロキサン化合物に由来するシリコーン樹脂及びガラス転移温度−６０〜２０℃のアクリル樹脂を含む多層構造型合成樹脂エマルション（以下「（ｍ）成分」という）が好適である。このような結合材を用いることにより、形成塗膜における密着性、追従性、耐久性等の性能を高めることができる。
【００１９】
（ｍ）成分の外層にカルボキシル基を生成させるためには、外層を構成するモノマーとしてカルボキシル基含有モノマーを使用すればよい。カルボキシル基含有モノマーとしては、例えばアクリル酸、メタクリル酸、クロトン酸、マレイン酸またはそのモノアルキルエステル、イタコン酸またはそのモノアルキルエステル、フマル酸またはそのモノアルキルエステル等が挙げられる。このうち、特にアクリル酸、メタクリル酸から選ばれる１種以上が好適である。カルボキシル基含有モノマーの使用量は、（ｍ）成分の樹脂固形分に対し、通常０．１〜４０重量％、好ましくは０．５〜２０重量％である。このようなカルボキシル基は、密着性向上に寄与するものである。
【００２０】
（ｍ）成分の外層は、上記カルボキシル基含有モノマーと（メタ）アクリル酸アルキルエステル、必要に応じその他のモノマーとの共重合体である。（メタ）アクリル酸アルキルエステルとしては、例えばメチル（メタ）アクリレート、エチル（メタ）アクリレート、イソプロピル（メタ）アクリレート、ｎ−ブチル（メタ）アクリレート、イソブチル（メタ）アクリレート、ｔ−ブチル（メタ）アクリレート、ｎ−アミル（メタ）アクリレート、イソアミル（メタ）アクリレート、ｎ−ヘキシル（メタ）アクリレート、２−エチルヘキシル（メタ）アクリレート、オクチル（メタ）アクリレート、デシル（メタ）アクリレート、ドデシル（メタ）アクリレート、オクタデシル（メタ）アクリレート、シクロヘキシル（メタ）アクリレート、フェニル（メタ）アクリレート、ベンジル（メタ）アクリレート等が挙げられる。なお、ここでは、アクリル酸アルキルエステルとメタクリル酸アルキルエステルを合わせて、（メタ）アクリル酸アルキルエステルと表記している。その他のモノマーとしては、例えばアミノ基含有モノマー、ピリジン系モノマー、水酸基含有モノマー、ニトリル基含有モノマー、アミド基含有モノマー、エポキシ基含有モノマー、カルボニル基含有モノマー、アルコキシシリル基含有モノマー、芳香族モノマー等が挙げられる。
（ｍ）成分の外層のガラス転移温度（以下「Ｔｇ」という）は、通常２０〜１００℃、好ましくは３０〜９０℃である。外層のＴｇがこのような範囲内であれば、密着性、追従性等において十分な効果を得ることができる。なお、本発明におけるＴｇはＦＯＸの計算式により求められる値である。
【００２１】
（ｍ）成分の内層には、環状シロキサン化合物に由来するシリコーン樹脂と、Ｔｇ−６０〜２０℃のアクリル樹脂を含む。（ｍ）成分の内層がこのような特定２種の樹脂によって構成されることにより、密着性、追従性、耐久性等において優れた性能を発揮することができる。内層におけるシリコーン樹脂とアクリル樹脂の重量比率は、通常７０：３０〜１：９９、好ましくは６０：４０〜３:９７である。
【００２２】
このうち、シリコーン樹脂は、環状シロキサン化合物を重合して得られるものである。環状シロキサン化合物としては、例えばヘキサメチルシクロトリシロキサン、オクタメチルシクロテトラシロキサン、デカメチルシクロペンタシロキサン等が挙げられる。このような環状シロキサン化合物を重合する際には、直鎖状シロキサン化合物、分岐状シロキサン化合物、アルコキシシラン化合物等を用いることもできる。このうち、アルコキシシラン化合物としては、分子中に１個以上のアルコキシル基を有するシラン化合物が使用でき、例えばテトラメトキシシラン、メチルトリメトキシシラン、ジメチルジメトキシシラン等の他、ビニルメチルジメトキシシラン、γ−（メタ）アクリロイルオキシトリメトキシシラン、３−メルカプトプロピルトリメトキシシラン等のシランカップリング剤等が使用できる。シリコーン樹脂の平均分子量は、通常１００００以上、好ましくは５００００以上である。
【００２３】
（ｍ）成分の内層を構成するアクリル樹脂のＴｇは−６０〜２０℃（好ましくは−５０〜１０℃）に設定する。（ｍ）成分の内層を構成するアクリル樹脂は、Ｔｇがこのような範囲内となるように、（メタ）アクリル酸エステルと必要に応じその他のモノマーを共重合体して得ることができる。
【００２４】
（ｍ）成分の内層におけるこれら２種の樹脂の形態は特に限定されず、相互に均一に混ざり合った形態であってもよく、シリコーン樹脂が内部・アクリル樹脂が外部に存在する形態、アクリル樹脂が内部・シリコーン樹脂が外部に存在する形態、アクリル樹脂中にシリコーン樹脂が分散した形態、シリコーン樹脂中にアクリル樹脂が分散した形態等であってもよい。
【００２５】
（ｍ）成分の製造方法は特に限定されないが、例えば、上記シリコーン樹脂の水分散物の存在下で、内層を構成するアクリル樹脂を乳化重合した後、外層を構成するアクリル樹脂を乳化重合する方法等を採用することができる。（ｍ）成分における外層と内層の重量比率は、通常８０：２０〜２０：８０、好ましくは７０：３０〜３０：７０である。
【００２６】
下塗材における着色顔料としては、通常塗料に使用可能なものであれば特に制限されず、例えば酸化チタン、カーボンブラック、酸化第二鉄（弁柄）、黄色酸化鉄、オーカー、群青、コバルトグリーン等の無機系顔料、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機顔料等が使用できる。これら着色顔料の１種または２種以上を適宜使用することにより、下塗材を所望の色調に調整することができる。
着色顔料の混合比率は、結合材の固形分１００重量部に対し、通常５００重量部以下、好ましくは５〜２００重量部、より好ましくは１０〜１００重量部程度である。着色顔料の混合比率がこのような範囲内であれば、下塗材の色調を任意色に調整することができる。
【００２７】
下塗材には、上述の成分の他に通常塗料に使用可能な成分を混合することもできる。このような成分としては、例えば、体質顔料、レベリング剤、湿潤剤、造膜助剤、可塑剤、凍結防止剤、防腐剤、防黴剤、防藻剤、抗菌剤、分散剤、吸着剤、紫外線吸収剤、酸化防止剤、光安定剤、触媒、架橋剤等が挙げられる。下塗材はこのような成分を常法により均一に混合して得ることができる。
【００２８】
本発明において、下塗材の色調は、後述上塗材の背景用粒子（ｑ）による背景色の近似色に設定することが望ましい。このような下塗材を使用することにより、上塗材塗膜の隠ぺい性が低く、下地が透けて見える場合であっても、最終的には違和感のない仕上りを得ることができる。下塗材と上塗材の背景色との色差は、最終的な仕上状態において違和感のない範囲内であればよいが、具体的には色差２０未満（好ましくは１０未満、より好ましくは５未満）に設定すればよい。
【００２９】
下塗材の塗装方法としては、公知の方法を採用することができ、例えば、スプレー塗り、ローラー塗り、刷毛塗り等が可能である。下塗材を塗装する際の塗付け量は適宜選択すればよいが、通常は０．１〜１ｋｇ／ｍ２程度である。塗付時には、水等で希釈することによって、粘性を適宜調整することもできる。希釈割合は、通常０〜２０重量％程度である。下塗材を塗装した後の乾燥は通常、常温で行えばよい。  
【００３０】
本発明では、上記下塗材の塗装後、特定の上塗材を塗装する。以下、本発明における上塗材につき説明する。
【００３１】
本発明における上塗材は、透明被膜を形成する分散媒中に、平均粒子径０．２ｍｍ以上の斑点模様形成用着色粒子（ｐ）（以下「斑点用粒子（ｐ）」と略す）、及び当該斑点模様形成用着色粒子よりも平均粒子径が小さい背景色形成用着色粒子（ｑ）（以下「背景用粒子（ｑ）」と略す）が分散されてなるものである。本発明では、このような上塗材を使用することにより、斑点模様の大きさや分布におけるムラ、偏り等が抑制され、美観性の高い仕上状態を安定して得ることができる。本発明において、塗装対象となる壁面が斑点模様を有するものである場合は、その斑点模様を再現することもできるし、新たな斑点模様を形成することもできる。
【００３２】
斑点用粒子（ｐ）の平均粒子径は０．２ｍｍ以上であればよいが、好ましくは０．５ｍｍ以上、より好ましくは０．８ｍｍ以上である。斑点用粒子（ｐ）の平均粒子径の上限は、形成模様の美観性、塗装作業性等を勘案して適宜設定すればよいが、通常は８ｍｍ以下、好ましくは５ｍｍ以下である。背景用粒子（ｑ）は、斑点用粒子（ｐ）よりも相対的に平均粒子径が小さくなるように設定すればよいが、その平均粒子径は通常１ｍｍ以下、好ましくは０．８ｍｍ未満、より好ましくは０．５ｍｍ未満、さらに好ましくは０．２ｍｍ未満である。背景用粒子（ｑ）の平均粒子径の下限は、特に限定されるものではないが、通常は０．００１ｍｍ以上である。また、上塗材における斑点用粒子（ｐ）と背景用粒子（ｑ）との重量比は、１：２〜１：２００（好ましくは１：５〜１：１５０）に設定する。各粒子の大きさと重量比をこのような値に設定しておくことにより、美観性に優れた斑点模様を安定した状態で形成することができる。なお、各粒子の平均粒子径は、光学顕微鏡での観察により算出することができる。
【００３３】
本発明の上塗材では、背景用粒子（ｑ）によって背景色が形成され、その中に斑点用粒子（ｐ）による斑点模様が形成される。本発明では、明瞭な斑点模様を得るため、背景用粒子（ｑ）が斑点用粒子（ｐ）とは異色となるようにそれぞれの粒子の色調を設定する。具体的に、背景用粒子（ｑ）と斑点用粒子（ｐ）との色差は５以上（好ましくは１０以上、より好ましくは２０以上）となるように設定することが望ましい。なお、本発明における色差（△Ｅ）は、色差計を用いて測定される値である。
背景用粒子（ｑ）による背景色は、巨視的に単色と認識できる程度であればよい。斑点用粒子（ｐ）による斑点模様が認識可能であれば、２色以上の背景用粒子（ｑ）を用いて背景色を構成することもできる。
【００３４】
透明被膜を形成する分散媒は、上記斑点用粒子（ｐ）及び背景用粒子（ｑ）を上塗材塗膜に固定化する役割を担うものである。このような分散媒は、媒体中に１種以上の結合材を含むものであればよい。結合材としては、例えば、セルロース、ポリビニルアルコール、エチレン樹脂、酢酸ビニル樹脂、ポリエステル樹脂、アルキッド樹脂、塩化ビニル樹脂、エポキシ樹脂、シリコーン樹脂、アクリル樹脂、ウレタン樹脂、アクリルシリコン樹脂、フッ素樹脂等、あるいはこれらの複合系等が使用できる。なお、この分散媒により形成される透明被膜の透明性は、上塗材塗膜において斑点用粒子（ｐ）と背景用粒子（ｑ）が視認でき、これら粒子の色の違いが認識可能な程度であればよい。
また、斑点用粒子（ｐ）と背景用粒子（ｑ）の合計量は、分散媒中の結合材の固形分１００重量部に対し、通常１００〜２０００重量部、好ましくは１５０重量部〜１５００重量部とすればよい。
【００３５】
上塗材としては、上述のような条件を満足するものを使用することができるが、本発明では、特に、合成樹脂エマルション（ａ）、ゲル形成物質（ｂ）、及び着色顔料（ｃ）を含む着色水性塗料（Ｉ）を、合成樹脂エマルション（ａ’）及びゲル化剤（ｄ）を含有する水性分散媒（ＩＩ）に分散して得られるもの（以下「上塗材Ｍ」という）が好適である。このような上塗材Ｍでは、着色水性塗料（Ｉ）のゲル物が粒状に分散されたもの、すなわち着色ゲル粒子が生成し、これら着色ゲル粒子が斑点用粒子（ｐ）と背景用粒子（ｑ）を構成する。また、これら着色ゲル粒子は、水性分散媒（ＩＩ）の合成樹脂エマルション（ａ’）によって、上塗材塗膜中に確実に固定化される。
このような上塗材Ｍは、水を媒体とする環境対応形の塗材であり、作業衛生上においても好ましいものである。また、上塗材Ｍでは、着色水性塗料（Ｉ）の色調を調製することで、所望の色調の粒子が得られるため、色調設定の自由度も高い。
【００３６】
上塗材Ｍにおいては、とりわけ、合成樹脂エマルション（ａ）が、（メタ）アクリル酸アルキルエステルを主成分とするモノマー群の乳化重合物であり、該モノマー群におけるカルボキシル基含有モノマーの比率が３重量％以下の合成樹脂エマルションであれば、少量のゲル化剤で着色ゲル粒子が生成でき、塗膜の耐候性、耐水性等の塗膜物性において有利である。水性分散媒（ＩＩ）における合成樹脂エマルション（ａ’）についても、これと同様の合成樹脂エマルションを使用することが望ましい。
【００３７】
このような合成樹脂エマルション（ａ）（以下「（ａ）成分」という）は、（メタ）アクリル酸アルキルエステルを主成分とするモノマー群の乳化重合して得られるものである。
【００３８】
（メタ）アクリル酸アルキルエステルの具体例としては、例えばメチル（メタ）アクリレート、エチル（メタ）アクリレート、イソプロピル（メタ）アクリレート、ｎ−ブチル（メタ）アクリレート、イソブチル（メタ）アクリレート、ｎ−アミル（メタ）アクリレート、イソアミル（メタ）アクリレート、ｎ−ヘキシル（メタ）アクリレート、２−エチルヘキシル（メタ）アクリレート、オクチル（メタ）アクリレート、デシル（メタ）アクリレート、ドデシル（メタ）アクリレート、オクタデシル（メタ）アクリレート、シクロヘキシル（メタ）アクリレート、フェニル（メタ）アクリレート、ベンジル（メタ）アクリレート等が挙げられる。これらは１種または２種以上で使用することができる。モノマー群における（メタ）アクリル酸アルキルエステルの含有量は、通常５０重量％以上、好ましくは７０重量％以上、より好ましくは８０重量％以上、さらに好ましくは９０重量％以上である。上限は特に限定されないが、通常９９．９重量％以下（好ましくは９９．５重量％以下）程度である。
【００３９】
カルボキシル基含有モノマーは、分子内にカルボキシル基と重合性不飽和結合を併有する化合物である。その具体例としては、例えばアクリル酸、メタクリル酸、クロトン酸、マレイン酸またはそのモノアルキルエステル、イタコン酸またはそのモノアルキルエステル、フマル酸またはそのモノアルキルエステル等が挙げられる。
モノマー群におけるカルボキシル基含有モノマーの比率は、通常３重量％以下、好ましくは０．９重量％以下、より好ましくは０．４重量％以下である。モノマー群においてカルボキシル基含有モノマーを含まない態様も好適である。カルボキシル基含有モノマーの比率が３重量％を超える場合は、安定した着色ゲル粒子を生成させるために多量のゲル化剤が必要となり、耐水性、耐候性等の塗膜物性において十分な性能を得ることが困難となる。
【００４０】
（ａ）成分は、必要に応じ上記以外の重合性モノマーを構成成分とするものであってもよい。このような重合性モノマーとしては、例えば、２−ヒドロキシエチル（メタ）アクリレート、ヒドロキシプロピル（メタ）アクリレート、４−ヒドロキシエチル（メタ）アクリレート等の水酸基含有モノマー；Ｎ−メチルアミノエチル（メタ）アクリレート、ジメチルアミノエチル（メタ）アクリレート、ジメチルアミノエチルビニルエーテル等のアミノ基含有モノマー；酢酸ビニル、プロピオン酸ビニル等のビニルエステル系モノマー；アクリロニトリル、メタアクリロニトリル等のニトリル基含有モノマー；スチレン、２−メチルスチレン、ビニルトルエン、ｔ−ブチルスチレン、クロルスチレン、ビニルアニソール、ビニルナフタレン、ジビニルベンゼン等の芳香族モノマー；アクリルアミド、メタクリルアミド、マレイン酸アミド、Ｎ−メチロール（メタ）アクリルアミド等のアミド基含有モノマー；グリシジル（メタ）アクリレート、ジグリシジル（メタ）アクリレート、アリルグリシジルエーテル等のエポキシ基含有モノマー；アクロレイン、ダイアセトン（メタ）アクリルアミド、ビニルメチルケトン、ビニルエチルケトン、ビニルブチルケトン等のカルボニル基含有モノマー；ビニルトリメトキシシラン、ビニルトリエトキシシラン、γ−（メタ）アクリロイルオキシプロピルトリメトキシシラン等のアルコキシシリル基含有モノマー；塩化ビニリデン、フッ化ビニリデン等のハロゲン化ビニリデン系モノマー；その他、エチレン、プロピレン、イソプレン、ブタジエン、ビニルピロリドン、塩化ビニル、ビニルエーテル、ビニルケトン、ビニルアミド、クロロプレン等が挙げられる。
【００４１】
このような重合性モノマーのうち、（ａ）成分を構成するモノマーとしては水酸基含有モノマーが好適である。水酸基含有モノマーの使用により、着色ゲル粒子生成に必要なゲル化剤の量を抑制しつつ、着色水性塗料（Ｉ）の諸物性（製造安定性、顔料混和性等）において有利な効果を得ることができる。モノマー群における水酸基含有モノマーの比率は、通常０．１〜２０重量％（０．１重量％以上２０重量％以下）、好ましくは０．５重量〜１０重量％である。
【００４２】
（ａ）成分は、上記重合性モノマーを適宜混合したモノマー群を乳化重合することにより製造することができる。重合方法としては公知の方法を採用すればよく、通常の乳化重合の他、ソープフリー乳化重合、フィード乳化重合、シード乳化重合等を採用することもできる。重合時には、乳化剤、開始剤、重合禁止剤、重合抑制剤、緩衝剤、連鎖移動剤、架橋剤、カップリング剤、触媒等を使用することもできる。このうち、乳化剤については、アニオン性乳化剤、カチオン性乳化剤、ノニオン性乳化剤、両性乳化剤等が挙げられ、非反応性のもの、あるいは反応性を有するものから適宜選択して使用することができる。このうち乳化剤としてノニオン性乳化剤、とりわけノニオン性反応性乳化剤を含む場合は、耐水性、耐候性等の点で好適である。
【００４３】
着色水性塗料（Ｉ）におけるゲル形成物質（ｂ）（以下「（ｂ）成分」という）は、ゲル化剤（ｄ）との作用により、着色ゲル粒子の生成に寄与する成分である。（ｂ）成分としては、例えば、ポリビニルアルコール、ポリ（メタ）アクリル酸、ポリエチレンオキサイド、水溶性ウレタン、バイオガム、ガラクトマンナン誘導体、アルギン酸もしくはその誘導体、セルロース誘導体、ゼラチン、カゼイン、アルブミン等、あるいはこれらを酸化、メチル化、カルボキシメチル化、ヒドロキシエチル化、ヒドロキシプロピル化、硫酸化、リン酸化、カチオン化等によって化学変性したもの等が挙げられ、これらの１種または２種以上を使用することができる。
（ｂ）成分の混合比率は、通常、（ａ）成分の固形分１００重量部に対し、固形分で０．１〜３０重量部、好ましくは０．５〜２０重量部である。
【００４４】
着色水性塗料（Ｉ）における着色顔料（ｃ）（以下「（ｃ）成分」という）としては、一般的に塗料に配合可能なものであれば特に限定されず使用することができる。（ｃ）成分としては、前述の第１着色塗料の着色顔料と同様のものが使用できる。（ｃ）成分の混合比率は通常、（ａ）成分の固形分１００重量部に対し５〜２００重量部、好ましくは１０〜１００重量部である。
【００４５】
水性分散媒（ＩＩ）におけるゲル化剤（ｄ）（以下「（ｄ）成分」という）としては、例えば、マグネシウム、カルシウム、バリウム、アルミニウム、ナトリウム、カリウム、亜鉛、鉄、ジルコニウム等の金属の硫酸塩、酢酸塩、有機酸塩、珪酸塩、硼酸塩等が挙げられ、これらの１種または２種以上を使用することができる。水性分散媒（ＩＩ）中における（ｄ）成分の比率は、通常０．０１〜１．５重量％、好ましくは０．０３〜１．０重量％、より好ましくは０．０５〜０．５重量％となるようにする。
【００４６】
水性分散媒（ＩＩ）に含まれる合成樹脂エマルション（ａ’）（以下「（ａ’）成分」という）は、塗膜形成時に着色ゲル粒子を被塗面に確実に固定化するとともに、その被膜によって着色ゲル粒子を保護するものであり、耐水性、耐候性等の塗膜物性向上に寄与する成分である。水性分散媒（ＩＩ）中における（ａ’）成分の比率は、固形分で通常５〜５０重量％、好ましくは１０〜４８重量％である。
【００４７】
水性分散媒（ＩＩ）における（ａ’）成分としては、前述の（ａ）成分と同様に、（メタ）アクリル酸アルキルエステルを主成分とするモノマー群の乳化重合物であり、該モノマー群におけるカルボキシル基含有モノマーの比率が３重量％以下である合成樹脂エマルション、さらには水酸基含有モノマーの比率が０．１〜２０重量％である合成樹脂エマルションが好適である。このような（ａ’）成分を使用すれば、少量のゲル化剤で、安定した着色ゲル粒子を得ることができ、形成塗膜の耐水性、耐候性等をいっそう高めることができる。
【００４８】
（ａ’）成分を構成するモノマー群における（メタ）アクリル酸アルキルエステルの含有量は、通常５０重量％以上、好ましくは７０重量％以上、より好ましくは８０重量％以上、さらに好ましくは９０重量％以上である。上限は特に限定されないが、通常９９．９重量％以下（好ましくは９９．５重量％以下）程度である。
カルボキシル基含有モノマーの比率は、通常３重量％以下、好ましくは０．９重量％以下、より好ましくは０．４重量％以下であり、カルボキシル基含有モノマーを含まない態様も好適である。水酸基含有モノマーの比率は、通常０．１〜２０重量％、好ましくは０．５重量〜１０重量％である。乳化剤として、ノニオン性乳化剤、とりわけノニオン性反応性乳化剤を含む場合は、耐水性、耐候性等の点で好適である。
【００４９】
着色ゲル粒子の粒子径を所望のものとするには、上塗材Ｍ製造時の攪拌羽根の形状、攪拌槽に対する攪拌羽根の大きさや位置、攪拌羽根の回転速度、着色水性塗料（Ｉ）の粘性や添加方法、水性分散媒（ＩＩ）の粘性、（ｄ）成分の濃度等を適宜選択・調整すればよい。
【００５０】
色調が異なる２種以上の着色ゲル粒子を含む上塗材Ｍを得るためには、例えば、単色の着色ゲル粒子が分散した分散液をそれぞれ製造した後、これらを混合する方法、あるいは、色調が異なる２種以上の着色水性塗料を、同時または順に水性分散媒に添加し分散させる方法等の方法を採用すればよい。
【００５１】
本発明における上塗材としては、合成樹脂エマルション、及び骨材を含む塗材（以下「上塗材Ｎ」という）を使用することもできる。このような上塗材Ｎでは、骨材が斑点用粒子（ｐ）と背景用粒子（ｑ）を構成し、これら骨材は、合成樹脂エマルションによって上塗材塗膜中に固定化される。上塗材Ｎにおける合成樹脂エマルションとしては、酢酸ビニル樹脂、塩化ビニル樹脂、エポキシ樹脂、シリコーン樹脂、アクリル樹脂、ウレタン樹脂、アクリルシリコン樹脂、フッ素樹脂等、あるいはこれらの複合系等を樹脂成分とするものが使用できる。骨材としては、例えば、天然石粉砕物、陶磁器粉、珪砂、セラミック粉、ゴム粒、プラスチック粒、金属粒等、あるいはこれらの表面を着色コーティングしたもの等が使用できる。
【００５２】
上塗材Ｎでは、斑点用粒子（ｐ）として有色骨材を使用し、背景色用粒子（ｑ）として、長石、珪石、寒水石等の半透明骨材を使用することもできる。このような上塗材Ｎでは、背景色が白を基調とする適度な隠ぺい性と透明性を有するものとなり、斑点模様も明瞭となる。このような半透明骨材としては、光透過率が３％以上（好ましくは３〜５０％、より好ましくは１０〜３０％）であるものが好適である。なお、ここに言う光透過率とは、濁度計による全光線透過率の値である。この測定では、半透明骨材の試料を内厚５ｍｍの透明ガラス製セル中に充填し、次いで徐々に水を充填した後、セル中の気泡を振動によって取り除いたものを用いる。但し試料としては、粒子径が０．５〜１．０ｍｍのものを選別して用いる。
【００５３】
本発明における上塗材は、例えば、体質顔料、レベリング剤、湿潤剤、造膜助剤、可塑剤、凍結防止剤、防腐剤、防黴剤、防藻剤、抗菌剤、分散剤、吸着剤、紫外線吸収剤、酸化防止剤、光安定剤、触媒、架橋剤等を含むものであってもよい。分散媒中にマイカ等を含む場合は、斑点模様との取り合わせにより意匠性を高めることもできる。
【００５４】
本発明における上塗材の塗装方法としては、公知の方法を採用することができ、例えば、スプレー塗り、ローラー塗り、刷毛塗り等が可能である。塗装の際には、水等を用いて上塗材を希釈することも可能である。上塗材の塗付け量は、通常０．２〜１．６ｋｇ／ｍ２、好ましくは０．３〜１．２ｋｇ／ｍ２である。上塗材を塗装した後の乾燥は通常、常温で行えばよい。乾燥時間は、通常１〜５時間程度である。
本発明では、上塗材の塗装後、必要に応じ透明塗料等を塗装することも可能である。
【実施例】
【００５５】
以下に実施例を示し、本発明の特徴をより明確にする。
【００５６】
（下塗材の製造）
（下塗材１）
容器内に下記合成樹脂エマルション１を６５．０重量部仕込み、攪拌羽根の回転速度を１８００ｒｐｍとして攪拌を行いながら、造膜助剤６．５重量部、増粘剤２．５重量部、酸化チタン６０重量％分散液４．２重量部、黄色酸化鉄６０重量％分散液１３．０重量部、黒色酸化鉄５０重量％分散液０．２重量部、弁柄６０重量％分散液１．８重量部、水６．０重量部、消泡剤０．８重量部を均一に混合することにより褐色の下塗材１を製造した。
【００５７】
・合成樹脂エマルション１：多層構造型合成樹脂エマルション
外層；アクリル樹脂（Ｔｇ３０℃、構成成分；ｔ−ブチルメタクリレート，ｎ−ブチルメタクリレート，ｎ−ブチルアクリレート，２−エチルヘキシルアクリレート，メタクリル酸）、
内層；シリコーン樹脂（構成成分；ヘキサメチルシクロトリシロキサン，オクタメチルシクロテトラシロキサン，デカメチルシクロペンタシロキサン）、アクリル樹脂（Ｔｇ−５０℃、構成成分；ｎ−ブチルメタクリレート，ｎ−ブチルアクリレート，２−エチルヘキシルアクリレート）、シリコーン樹脂と内層アクリル樹脂の重量比１８：８２、
外層と内層の重量比４０:６０、固形分５０重量％、カルボキシル基含有モノマー３重量％（固形分中）
【００５８】
（下塗材２）
容器内に下記合成樹脂エマルション２を６５．０重量部仕込み、攪拌羽根の回転速度を１８００ｒｐｍとして攪拌を行いながら、造膜助剤６．５重量部、増粘剤２．５重量部、酸化チタン６０重量％分散液４．２重量部、黄色酸化鉄６０重量％分散液１３．０重量部、黒色酸化鉄５０重量％分散液０．２重量部、弁柄６０重量％分散液１．８重量部、水６．０重量部、消泡剤０．８重量部を均一に混合することにより褐色の下塗材２を製造した。
【００５９】
・合成樹脂エマルション２：アクリル樹脂エマルション（Ｔｇ５℃、構成成分；ｔ−ブチルメタクリレート，ｎ−ブチルメタクリレート，ｎ−ブチルアクリレート，２−エチルヘキシルアクリレート，メタクリル酸、固形分５０重量％、カルボキシル基含有モノマー３重量％（固形分中））
【００６０】
（下塗材３）
容器内に上記合成樹脂エマルション１を６０．０重量部仕込み、攪拌羽根の回転速度を１８００ｒｐｍとして攪拌を行いながら、造膜助剤６．５重量部、増粘剤２．５重量部、酸化チタン６０重量％分散液２８重量部、水２．２重量部、消泡剤０．８重量部を均一に混合することにより褐色の下塗材３を製造した。
【００６１】
（上塗材の製造）
・黒色粒子分散液１
まず、容器内に合成樹脂エマルション３を８５．０重量部仕込み、攪拌羽根の回転速度を１８００ｒｐｍとして攪拌を行いながら、造膜助剤８．３重量部、水５．７重量部、ゲル化剤として硫酸アルミニウム０．５重量部、消泡剤０．５重量部を均一に混合することにより、水性分散媒１を製造した。
次に、別の容器内に合成樹脂エマルション３を４０．０重量部仕込み、攪拌羽根の回転速度を１８００ｒｐｍとして攪拌を行いながら、造膜助剤４．０重量部、黒色酸化鉄５０重量％分散液１２．０重量部、ゲル形成物質としてカルボキシメチルセルロース２重量％水溶液４３．５重量部、消泡剤０．５重量部を均一に混合することにより黒色水性塗料１を製造した。
上述の水性分散媒１（１００重量部）に対し、黒色水性塗料１を１００重量部加えて分散（攪拌羽根の回転速度；６００ｒｐｍ）することにより、粒径約２ｍｍの黒色粒子が分散した黒色粒子分散液１を得た。
【００６２】
・褐色粒子分散液１
容器内に合成樹脂エマルション３を４０．０重量部を仕込み、攪拌羽根の回転速度を１８００ｒｐｍとして攪拌を行いながら、造膜助剤４．０重量部、酸化チタン６０重量％分散液３．５重量部、黄色酸化鉄６０重量％分散液１１．５重量部、黒色酸化鉄５０重量％分散液０．２重量部、弁柄６０重量％分散液１．５重量部、ゲル形成物質としてカルボキシメチルセルロース２重量％水溶液４３．５重量部、消泡剤０．５重量部を均一に混合することにより褐色水性塗料１を製造した。この褐色水性塗料１と上記黒色水性塗料１との色差は４０であった。
上述の水性分散媒１（１００重量部）に対し、褐色水性塗料１を１００重量部加えて分散（攪拌羽根の回転速度；１６００ｒｐｍ）することにより、粒径約０．１ｍｍの褐色粒子が分散した褐色粒子分散液１を得た。
【００６３】
・上塗材１
黒色粒子分散液１と褐色粒子分散液１とを１：２０の重量比率にて混合することにより、上塗材１を得た。
【００６４】
なお、合成樹脂エマルション３としては、アクリル樹脂エマルション（メチルメタクリレート−シクロヘキシルメタクリレート−ブチルアクリレート−アクリル酸共重合体（モノマー重量比３３：３８：２８．２：０．８）、乳化剤：反応性ノニオン性乳化剤、ガラス転移温度：３５℃、固形分：５０重量％）を使用した。
【００６５】
（上塗材２〜７）
表１に示す配合に従い、それぞれ黒色粒子分散液、褐色粒子分散液を製造し、これらを１：２０の重量比率で混合することにより上塗材を製造した。なお、上塗材２〜７では、上記合成樹脂エマルション３の他に、以下の合成樹脂エマルション４〜９を使用した。
【００６６】
（上塗材８）
容器内に合成樹脂エマルション４を３０．０重量部仕込み、これに平均粒子径０．４ｍｍの着色珪砂（黒色）２．０重量部、平均粒子径０．１８ｍｍの着色珪砂（褐色）６０．０重量部、造膜助剤を３．０重量部、水３．５重量部、増粘剤１．０重量部、消泡剤０．５重量部を混合し、常法により均一に攪拌して上塗材８を製造した。
【００６７】
（上塗材９）
容器内に合成樹脂エマルション４を３０．０重量部仕込み、これに平均粒子径０．４ｍｍの着色珪砂（黒色）１．０重量部、平均粒子径０．１５ｍｍの寒水石（光透過率１６％）６０．０重量部、造膜助剤を３．０重量部、水、４．３重量部、増粘剤１．２重量部、消泡剤０．５重量部を混合し、常法により均一に攪拌して上塗材９を製造した。
【００６８】
・合成樹脂エマルション４
メチルメタクリレート−シクロヘキシルメタクリレート−ブチルアクリレート−アクリル酸共重合体（モノマー重量比３３：３８：２８．７：０．３）、乳化剤：反応性ノニオン性乳化剤、ガラス転移温度：３４℃、固形分：５０重量％
【００６９】
・合成樹脂エマルション５
メチルメタクリレート−シクロヘキシルメタクリレート−ブチルアクリレート−２−ヒドロキシエチルメタクリレート−アクリル酸共重合体（モノマー重量比３３：３８：２６．７：２：０．３）、乳化剤：反応性ノニオン性乳化剤、ガラス転移温度：３５℃、固形分：５０重量％
【００７０】
・合成樹脂エマルション６
メチルメタクリレート−シクロヘキシルメタクリレート−ブチルアクリレート−２−ヒドロキシエチルメタクリレート共重合体（モノマー重量比３３：３８：２７：２）、乳化剤：反応性ノニオン性乳化剤、ガラス転移温度：３５℃、固形分：５０重量％
【００７１】
・合成樹脂エマルション７
メチルメタクリレート−シクロヘキシルメタクリレート−ブチルアクリレート−２−ヒドロキシエチルメタクリレート−アクリル酸共重合体（モノマー重量比３３：３８：２６．７：２：０．３）、乳化剤：アニオン性乳化剤、ガラス転移温度：３５℃、固形分：５０重量％
【００７２】
・合成樹脂エマルション８
メチルメタクリレート−シクロヘキシルメタクリレート−ブチルアクリレート−アクリル酸共重合体（モノマー重量比３３：３７：２８：２）、乳化剤：反応性ノニオン性乳化剤、ガラス転移温度：３５℃、固形分：５０重量％
【００７３】
・合成樹脂エマルション９
メチルメタクリレート−シクロヘキシルメタクリレート−ブチルアクリレート−アクリル酸共重合体（モノマー重量比３２：３６：２８：４）、乳化剤：反応性ノニオン性乳化剤、ガラス転移温度：３５℃、固形分：５０重量％
【００７４】
【表１】
2008178854.tif 000002
【００７５】
（試験例１）
窯業系サイディングボートが複数枚併設され、その間隙（目地部）にシリコーン系シーリング材が充填された壁面を塗装対象の基材とした。窯業系サイディングボートとしては、表面にアクリル系塗料の旧塗膜を有するものを用いた。
この基材の全面に対し、下塗材１を塗付け量０．３ｋｇ／ｍ２でスプレー塗装し、２時間養生後、上塗材１を塗付け量０．４ｋｇ／ｍ２でスプレー塗装し、７日間養生した。なお、以上の工程はすべて標準状態（気温２３℃、相対湿度５０％）下で行った。下塗材１と背景色との色差は２であった。
以上の工程により、褐色の背景色の中に黒色の斑点模様が散在した模様を有する仕上面が得られた。
【００７６】
また、仕上面の塗膜物性を確認するため、以下の試験を実施した。
【００７７】
・耐水性試験
上記窯業系サイディングボードを６０×４０ｍｍに切り出したものを試験基材とし、これに下塗材１、上塗材１を上記方法と同様に塗付・養生して試験体を作製した。
得られた試験体を５０℃の温水に６時間浸漬し、浸漬後の外観変化を目視にて観察した。評価は、外観変化が認められなかったものを「Ａ」、著しい外観変化（白化等）が認められたものを「Ｄ」とする４段階（Ａ＞Ｂ＞Ｃ＞Ｄ）で行った。試験結果を表２に示す。
【００７８】
・耐候性試験
上記窯業系サイディングボードを６０×４０ｍｍに切り出したものを試験基材とし、これに下塗材１、上塗材１を上記方法と同様に塗付・養生して試験体を作製した。
得られた試験体を耐候性試験に供した。耐候性試験は、促進耐候性試験機「メタルウェザー」（ダイプラ・ウィンテス株式会社製）を用い、光照射４時間・結露４時間（計８時間）を１サイクルとして８０サイクルまで実施した。評価は、初期色相に対する８０サイクル後の色差を測定することによって行い、色差が１未満のものを「Ａ」、１以上２未満のものを「Ｂ」、２以上５未満のものを「Ｃ」、５以上のものを「Ｄ」とした。試験結果を表２に示す。
【００７９】
・追従性試験
上記窯業系サイディングボートを１５０ｍｍ×７５ｍｍのサイズで２枚切り出し、これを上記シリコーン系シーリング材でつなぎ合わせたもの（目地幅１０ｍｍ）を試験基材とした。この試験基材に下塗材１、上塗材１を上記方法と同様に塗付・養生して試験体を作製した。
得られた試験体について、標準状態で引張り試験機にて水平方向に３０％変位させたときの表面状態を観察し、追従性を評価した。評価は、異常が認められなかったものを「Ａ」、割れ、剥れ等の異常が認められたものを「Ｃ」とする３段階（Ａ＞Ｂ＞Ｃ）で行った。試験結果を表２に示す。
【００８０】
（試験例２）
上塗材１に替えて上塗材２（粒径約２ｍｍの黒色粒子と粒径約０．１ｍｍの褐色粒子が重量比１：２０で混在）を使用した以外は、試験例１と同様の方法で試験を行った。
試験例２においても、褐色の背景色の中に黒色の斑点模様が散在した模様を有する仕上面が得られた。耐水性試験、耐候性試験、追従性試験の試験結果は表２に示す。
【００８１】
（試験例３）
上塗材１に替えて上塗材３（粒径約２ｍｍの黒色粒子と粒径約０．１ｍｍの褐色粒子が重量比１：２０で混在）を使用した以外は、試験例１と同様の方法で試験を行った。
試験例３においても、褐色の背景色の中に黒色の斑点模様が散在した模様を有する仕上面が得られた。耐水性試験、耐候性試験、追従性試験の試験結果は表２に示す。
【００８２】
（試験例４）
上塗材１に替えて上塗材４（粒径約２ｍｍの黒色粒子と粒径約０．１ｍｍの褐色粒子が重量比１：２０で混在）を使用した以外は、試験例１と同様の方法で試験を行った。
試験例４においても、褐色の背景色の中に黒色の斑点模様が散在した模様を有する仕上面が得られた。耐水性試験、耐候性試験、追従性試験の試験結果は表２に示す。
【００８３】
（試験例５）
上塗材１に替えて上塗材５（粒径約２ｍｍの黒色粒子と粒径約０．１ｍｍの褐色粒子が重量比１：２０で混在）を使用した以外は、試験例１と同様の方法で試験を行った。
試験例５においても、褐色の背景色の中に黒色の斑点模様が散在した模様を有する仕上面が得られた。耐水性試験、耐候性試験、追従性試験の試験結果は表２に示す。
【００８４】
（試験例６）
上塗材１に替えて上塗材６（粒径約２ｍｍの黒色粒子と粒径約０．１ｍｍの褐色粒子が重量比１：２０で混在）を使用した以外は、試験例１と同様の方法で試験を行った。
試験例６においても、褐色の背景色の中に黒色の斑点模様が散在した模様を有する仕上面が得られた。耐水性試験、耐候性試験、追従性試験の試験結果は表２に示す。
【００８５】
（試験例７）
上塗材１に替えて上塗材７（粒径約２ｍｍの黒色粒子と粒径約０．１ｍｍの褐色粒子が重量比１：２０で混在）を使用した以外は、試験例１と同様の方法で試験を行った。
試験例７においても、褐色の背景色の中に黒色の斑点模様が散在した模様を有する仕上面が得られた。耐水性試験、耐候性試験、追従性試験の試験結果は表２に示す。
【００８６】
（試験例８）
下塗材１に替えて下塗材２を使用した以外は、試験例１と同様の方法で試験を行った。
試験例７においても、褐色の背景色の中に黒色の斑点模様が散在した模様を有する仕上面が得られた。耐水性試験、耐候性試験、追従性試験の試験結果は表２に示す。
【００８７】
（試験例９）
試験例１と同様の基材の全面に対し、下塗材１を塗付け量０．３ｋｇ／ｍ２でスプレー塗装し、２時間養生後、上塗材８を塗付け量１．０ｋｇ／ｍ２でスプレー塗装し、７日間養生した。なお、以上の工程はすべて標準状態下で行った。下塗材１と背景色との色差は２であった。
以上の工程により、褐色の背景色の中に黒色の斑点模様が散在した模様を有する仕上面が得られた。耐水性試験、耐候性試験、追従性試験の試験結果は表２に示す。
【００８８】
（試験例１０）
試験例１と同様の基材の全面に対し、下塗材３を塗付け量０．３ｋｇ／ｍ２でスプレー塗装し、２時間養生後、上塗材９を塗付け量１．０ｋｇ／ｍ２でスプレー塗装し、７日間養生した。なお、以上の工程はすべて標準状態下で行った。下塗材３と背景色との色差は２であった。
以上の工程により、白色の背景色の中に黒色の斑点模様が散在した模様を有する仕上面が得られた。耐水性試験、耐候性試験、追従性試験の試験結果は表２に示す。
【００８９】
【表２】
2008178854.tif 000003
【図面の簡単な説明】
【００９０】
【図１】乾式目地材の一例を示す断面図である。
【符号の説明】
【００９１】
Ａ：乾式目地材
１：幹部
２〜３：ひれ部
【図１】
2008178854.tif 000004